(57)【特許請求の範囲】
【請求項１】
熱可塑性マトリックス樹脂中に、フルオロ炭化水素基を有する重合体を含む粒子と、シリコーンオイルとを含有する単層の電子写真用ベルトであって、
該粒子は、平均一次粒子径が３〜３０ｎｍであり、
該重合体は、フルオロ炭化水素基の側鎖の末端に下記式［１］に示される官能基を有する分岐状ポリマーであり、
該単層の電子写真用ベルトの厚みをＴとしたとき、その厚み方向の断面において、ベルト表面のシリコーンオイル由来のケイ素原子の存在量が、
（ベルト表面のケイ素原子の存在量）＞（１Ｔ／２厚み部のケイ素原子の存在量）
であり、かつ、
該粒子がベルトの厚み方向に分散されていることを特徴とする電子写真用ベルト
【化１】
0006514581.tif 000012
（式中、Ｘは水素原子またはフッ素原子を表し、ｍは１または２を表し、ｎは０〜５の整数を表す）。
【請求項２】
前記ベルト表面のシリコーンオイル由来のケイ素原子の存在量が、
（ベルト表面のケイ素原子の存在量）≧１．４×（１Ｔ／２厚み部のケイ素原子の存在量）
である請求項１に記載の電子写真用ベルト。
【請求項３】
前記熱可塑性マトリックス樹脂が熱可塑性ポリエステル樹脂であり、前記シリコーンオイルがジメチルシリコーンオイルである請求項１に記載の電子写真用ベルト。
【請求項４】
前記粒子の含有量が、前記単層の電子写真用ベルトの全質量に対して、０．３質量％以上、５．０質量％以下である請求項１に記載の電子写真用ベルト。
【請求項５】
前記シリコーンオイルの含有量が、前記単層の電子写真用ベルトの全質量に対して、０．５質量％以上、５．０質量％以下である請求項１に記載の電子写真用ベルト。
【請求項６】
前記熱可塑性マトリックス樹脂の含有量が、前記単層の電子写真用ベルトの全質量に対して、５０．０質量％以上、９９．２質量％以下である請求項１〜５のいずれか一項に記載の電子写真用ベルト。
【請求項７】
静電潜像担持体、
中間転写体、
該静電潜像担持体に担持されたトナー像を、該中間転写体に一次転写する手段、該中間転写体に一次転写されたトナー像を、該中間転写体から、記録媒体に二次転写する手段、および
該記録媒体に二次転写されたトナー像を定着させる定着装置を具備する電子写真画像形成装置であって、
該中間転写体が、請求項１〜６のいずれか一項に記載の電子写真用ベルトであることを特徴とする電子写真画像形成装置。
【発明の詳細な説明】
【技術分野】
【０００１】
本発明は、電子写真方式の画像形成装置において、感光ドラム等の像担持体から、用紙等の記録媒体にトナー像を転写するための中間転写体である中間転写ベルト等に適用し得る電子写真用ベルトおよび電子写真画像形成装置に関するものである。
【背景技術】
【０００２】
電子写真画像形成装置において、カラー画像を形成する際のトナー像の転写方式として、中間転写方式がある。中間転写方式は、像担持体上の未定着トナー像を一旦中間転写ベルトに一次転写し、改めてこの未定着トナー像を前記中間転写ベルトから記録媒体へ二次転写して記録媒体上にトナー像を転写するものである。
【０００３】
ここで用いられる中間転写ベルトに対しては、高品位な電子写真画像を得るために、さまざまな技術開発が行われてきている。特許文献１では、中間転写ベルト表面のトナー離型性や表面平滑性等のベルト表面特性の向上のため、またベルト表面の摩耗特性向上のために、ベルト基材表面に硬化性アクリル樹脂等のコーティング層が設けられることが開示されている。
【０００４】
また、コーティング層は、ベルトの材料使用量や製造工程が増えることによるコストアップや、コーティング層の経時的な剥離といった課題を有することから、コーティング層を設けない単層構成の中間転写ベルトも提案されている。そして、特許文献２は、単層構成の中間転写ベルトの表面特性を向上させるために、熱硬化性エラストマー組成物中に、平均粒子径が１μｍ以下のフッ素系樹脂粉末（実施例記載の材料では平均粒子径０．２μｍのフッ素樹脂粉末）を分散して硬化させた半導電性ベルトを開示している。
【先行技術文献】
【特許文献】
【０００５】
【特許文献１】特開２００３−３１６１６９号公報
【特許文献２】特開２００６−７９０１６号公報
【発明の概要】
【発明が解決しようとする課題】
【０００６】
本発明は、従来の単層の中間転写ベルトよりも表面平滑性に非常に優れ、初期だけでなく繰り返しの使用によっても高い画像品質を維持可能な電子写真用ベルトの提供に向けたものである。
【０００７】
また、本発明は、高品位な電子写真画像を安定して形成することのできる電子写真画像形成装置の提供に向けたものである。
【課題を解決するための手段】
【０００８】
本発明の一態様によれば、熱可塑性マトリックス樹脂中に、フルオロ炭化水素基を有する重合体を含む粒子と、シリコーンオイルとを含有する単層の電子写真用ベルトであって、該粒子は、平均一次粒子径が３〜３０ｎｍであり、該重合体は、該フルオロ炭化水素基の側鎖の末端に下記式［１］に示される官能基を有する分岐状ポリマーであり、また該単層の電子写真用ベルトの厚みをＴとしたとき、その厚み方向の断面において、ベルト表面のシリコーンオイル由来のケイ素原子の存在量が、
（ベルト表面のケイ素原子の存在量）＞（１Ｔ／２厚み部のケイ素原子の存在量）
であり、かつ、該粒子がベルトの厚み方向に分散されている電子写真用ベルトが提供される。
【化１】
0006514581.tif 000002
（式中、Ｘは水素原子またはフッ素原子を表し、ｍは１または２を表し、ｎは０〜５の整数を表す）。
【発明の効果】
【０００９】
また、本発明の他の態様によれば、静電潜像担持体に担持されたトナー像を、中間転写体に一次転写した後、該トナー像を中間転写体から記録媒体へ２次転写し、該記録媒体に転写されたトナー像を定着させることによって電子写真画像を形成する電子写真画像形成装置であって、該中間転写体が、上記の電子写真用ベルトである電子写真画像形成装置が提供される。
【図面の簡単な説明】
【００１０】
【図１】本発明に係る電子写真画像形成装置の概略図である。
【図２】本発明に用いる射出成形装置の一例の概略図である。
【図３】本発明に用いるブロー成形装置の一例の概略図である。
【図４】本発明の電子写真用ベルトの説明図である。
【図５】本発明の電子写真用ベルトの断面（厚み部）を四等分したときの説明図である。
【発明を実施するための形態】
【００１１】
本発明者らは、特許文献２に係る電子写真用ベルトについて検討を行った。その結果、０．２μｍ（２００ｎｍ）の平均粒子径の潤滑性フィラーを含有させた場合、潤滑性フィラーの熱可塑性エラストマーへの分散状態によっては、電子写真用ベルトの表面が不均一に粗面化されてしまうことがあった。かかる電子写真用ベルトは、トナー像の転写（一次転写および／または二次転写）の効率に影響を与え、ひいては電子写真画像の品位にまで影響を与えることがある。
さらに、電子写真画像形成装置の長寿命化に伴って、中間転写ベルトの表面状態の経時的変化が課題となってきている。すなわち、長期に亘る中間転写ベルトの使用により、表面が摩耗していき、中間転写ベルトの表面からのトナー像の離型性が初期時とは変化し、画像品位が初期時と比較して変化してしまうことがある。
【００１２】
そこで、本発明者は、従来よりも高い画像品質を実現可能な単層構成の電子写真用ベルトを得るために、潤滑剤として、平均粒子径が非常に小さいフルオロ炭化水素基を有する重合体を含む粒子（以下、「重合体粒子」ともいう）を基材マトリックス樹脂中に添加して、単層の電子写真用ベルトを作製し検討を重ねた。
【００１３】
平均粒子径が非常に小さい重合体粒子を用いた理由としては、平均粒子径が小さい粒子は、相対的に比表面積が大きくなる。そのため、少量でも潤滑性を向上することができ、さらに基材マトリックス樹脂のみの表面平滑性と比べても電子写真用ベルト表面の平滑性を大きく損なわないものと考えられるからである。
電子写真用ベルトの表面の平滑性は、画像品質に与える影響が大きく、より平滑化することが求められている。
【００１４】
具体的には、上記重合体粒子として、平均粒子径が３〜３０ｎｍの、フルオロ炭化水素基を有する分岐状ポリマーを含む粒子を用いて、これを熱可塑性マトリックス樹脂中に添加し、熱熔融混練工程と熱処理工程を経て電子写真用ベルトを作製した。
その結果、平均粒子径が、約２００ｎｍのポリテトラフルオロエチレンを添加した単層の電子写真用ベルトと比較して、その表面は非常に平滑であった。
また、上記平均粒子径が３〜３０ｎｍの重合体粒子を含む電子写真用ベルトを中間転写ベルトとして用いて電子写真画像の作成したところ、得られた電子写真画像は、高品位であり、トナー離型性も向上していることが確認された。この結果は、添加する潤滑剤の平均粒子径が小さいほどトナー離型性を向上させることが可能であることを示唆している。
【００１５】
しかし、本発明者らがさらに検討を重ねたところ、上記の、平均粒子径が３〜３０ｎｍのフルオロ炭化水素基を有する分岐状ポリマーを含む粒子を添加した電子写真用ベルトを中間転写ベルトとして、カラー画像形成装置に装着し、繰り返し使用したところ、ベルト表面が削れていくに連れて、初期に比べてトナー離型性が著しく低下することが確認された。
この現象はベルト表面が削れて平滑性が損なわれることにより、トナー離型性が低下したと考えられた。しかしながら、初期と、繰り返し使用後とでは、表面粗さには大きな差異は認められなかった。
【００１６】
一方、繰り返し使用して、表面が削れた、上記電子写真用ベルトの表面のフッ素元素の定量分析を行ったところ、フッ素成分がほとんど確認できなかった。これは、添加したフルオロ炭化水素基を有する分岐状ポリマーを含む粒子の平均粒子径が、３〜３０ｎｍと非常に小さいため、熱可塑性マトリックス樹脂中で移動しやすく、ベルト製造時の熱処理工程や、製造後の時間の経過に伴い、表面近傍へ移動してしまったためであると考えられる。
一般的に粒子径が小さく、かつ低表面自由エネルギーの微粒子は熱可塑性マトリックス樹脂中を表面近傍に向かって移行しやすく、特に加熱されて熱可塑性マトリックス樹脂の粘度が低下すると、移行が促進される。フルオロ炭化水素基を有する分岐状ポリマーを含む粒子が、電子写真用ベルトの表面近傍に偏在すると、電子写真用ベルトの表面から深い部分においては、フルオロ炭化水素基を有する分岐状ポリマーを含む粒子の数が相対的に少なくなっている。そのため、繰り返し使用して電子写真用ベルト表面が削れた場合、トナー離型性が低下してしまうことが考えられる。
【００１７】
近年のカラー画像形成装置は高耐久性への要求も強く、初期の画質が非常に良くても、繰り返し使用（耐久）時に画質が低下する場合がある。したがって、平均粒子径３〜３０ｎｍのフルオロ炭化水素基を有する分岐状ポリマーを含む粒子が、熱可塑性マトリックス樹脂中に添加されてなる樹脂層を備えた電子写真用ベルトにおいては、フルオロ炭化水素基を有する分岐状ポリマーを含む粒子が、表面近傍に偏在することを抑制し、繰り返し使用してベルト表面が削れても、トナー離型性が維持可能な技術開発が必要であるとの認識を得た。
【００１８】
以下、本発明の好適な実施の形態について詳細に説明する。
【００１９】
本発明に係る電子写真用ベルトは、熱可塑性マトリックス樹脂中に、フルオロ炭化水素基を有する重合体粒子と、シリコーンオイルとを含有する単層の電子写真用ベルトである。そして、前記フルオロ炭化水素基を有する重合体粒子は、側鎖の末端に下記式［１］に示される官能基を導入した平均一次粒子径が３〜３０ｎｍの分岐状ポリマーを含む粒子である。また、前記単層の電子写真用ベルトの厚みをＴとしたとき、その厚み方向の断面において、ベルト表面のシリコーンオイル由来のケイ素原子の存在量が、
（ベルト表面のケイ素原子の存在量）＞（１Ｔ／２厚み部のケイ素原子の存在量）
であり、かつ、前記フルオロ炭化水素基を有する重合体を含む粒子が、ベルトの厚み方向に分散されていることである。
【化２】
0006514581.tif 000003
（式中、Ｘは水素原子またはフッ素原子を表し、ｍは１または２を表し、ｎは０〜５の整数を表す）。
【００２０】
なお、本発明において、重合体粒子が、電子写真用ベルトの厚み方向の断面において、分散されている」とは、ベルトの厚みを「Ｔ」としたときに、ベルトの厚み方向の断面における３か所、すなわち、最表面、最表面からの深さが１Ｔ／４の部位、及び最表面からの深さが２Ｔ／４の部位における「フルオロ炭化水素基を有する重合体粒子」の数を、透過型電子顕微鏡を用いて１０万倍で観察し、得られた画像から算出したときに、最表面の粒子数が、１Ｔ／４の部位における粒子数の０．７倍以上、１．５倍以下であり、かつ、２Ｔ／４の部位における粒子数の０．７倍以上、１．５倍以下である場合をいう。
本発明に係る電子写真用ベルトは、熱可塑性マトリックス樹脂としての熱可塑性樹脂と、平均一次粒子径が３〜３０ｎｍのフルオロ炭化水素基を有する分岐状ポリマーを含む粒子と、シリコーンオイルとからなる樹脂組成物を含有する。以下これらの材料について説明する。
【００２１】
＜熱可塑性樹脂＞
本発明に用い得る熱可塑性樹脂は特に限定されない。しかし、ベルトの使用用途が電子写真装置の場合、熱可塑性樹脂としては、熱可塑性ポリエステル樹脂が好ましく、さらには、以下の樹脂も好ましい。ポリプロピレン、ポリエチレン（高密度、中密度、低密度、直鎖状低密度）、プロピレンエチレンブロックまたはランダム共重合体、ゴムまたはラテックス成分、エチレン・プロピレン共重合体ゴム、スチレン・ブタジエンゴム、スチレン・ブタジエン・スチレンブロック共重合体または、その水素添加誘導体、ポリブタジエン、ポリイソブチレン、ポリアミド、ポリアミドイミド、ポリアセタール、ポリアリレート、ポリカーボネート、ポリフェニレンエーテル、変性ポリフェニレンエーテル、ポリイミド、液晶性ポリエステル、ポリエチレンテレフタレート、ポリエチレンナフタレート、ポリスルフォン、ポリエーテルスルフォン、ポリフェニレンサルファイド、ポリビスアミドトリアゾール、ポリブチレンテレフタレート、ポリエーテルイミド、ポリエーテルエーテルケトン、アクリル重合体、ポリフッ化ビニリデン、ポリフッ化ビニル、エチレンテトラフロロエチレン共重合体、クロロトリフルオロエチレン共重合体、ヘキサフルオロプロピレン、パーフルオロアルキルビニルエーテル共重合体、アクリル酸アルキルエステル共重合体、ポリエステルエステル共重合体、ポリエーテルエステル共重合体、ポリエーテルアミド共重合体、ポリウレタン共重合体。これらは一種のみを用いてもよく、二種以上を併用してもよい。また、耐久性を考慮すると、熱可塑性樹脂としては、エンジニアリングプラスチック、スーパーエンジニアリングプラスチックに分類されるものが好ましい。具体的には、ポリエーテルエーテルケトン、ポリエチレンサルファイド、ポリカーボネート、ポリフッ化ビニリデン、ポリエチレンテレフタレート、ポリエチレンナフタレートがより好ましい。
【００２２】
熱可塑性樹脂の含有量は、前記樹脂組成物の全質量に対して、５０．０質量％以上、特には６０．０質量％以上、さらには７０．０質量％以上とすることが好ましい。５０．０質量％以上であれば、電子写真用ベルトの耐久性が低下することを抑制することができる。また、熱可塑性樹脂の含有量は、樹脂組成物の全質量に対して、９９．２質量％以下、好ましくは、９０．０質量％以下とすることが好ましい。
【００２３】
＜平均一次粒子径が３〜３０ｎｍのフルオロ炭化水素基を有する重合体を含む粒子＞
本発明では、フルオロ炭化水素基を有する重合体を含む粒子として、平均一次粒子径が３〜３０ｎｍの、フルオロ炭化水素基を有する分岐状ポリマーを含む粒子を用いる。
平均一次粒子径が３〜３０ｎｍのフルオロ炭化水素基を有する分岐状ポリマーとしては、主鎖がスターポリマー、デンドリマー、ハイパーブランチポリマーに代表される分岐状構造であり、その側鎖の末端がフルオロ炭化水素基を含む前記式［１］の官能基で変性されているものが挙げられる。分岐状ポリマーは、主鎖が直鎖ではなく枝状に分岐しており、分子同士がからみにくく凝集しにくい。そのため、粒子径が数ｎｍと非常に小さいものも市販されている。さらに、分子表面に多くの機能性の末端基があるため、効果的に目的の改質機能が発現することが特徴として挙げられる。
【００２４】
平均一次粒子径が３〜３０ｎｍの、フルオロ炭化水素基を有する分岐状ポリマーを含む粒子は、前記樹脂組成物の全質量に対して、トナー離型性の観点から０．３質量％以上とするのが好ましい。また、ベルト成形性悪化や樹脂組成物の粘度低下によるベルトの強度不足を防いだり、材料費低減の観点から５．０質量％以下とすることが好ましい。
【００２５】
本発明では、重合体粒子は、電子写真用ベルトの厚み方向に分散されている。
【００２６】
＜シリコーンオイル＞
シリコーンオイルは、主鎖がシロキサン結合から成る直鎖状構造で、分子量は一般的に２０００００以下であり、常温で液体である。電子写真用ベルトの成形温度において、流動性を示すものならば特に限定されることは無く、例えばジメチルシリコーンオイル、メチルハイドロジェンシリコーンオイル、メチルフェニルシリコーンオイル、アミノ変性シリコーンオイル、アルキル変性シリコーンオイル、フッ素変性シリコーンオイル、ポリエーテル変性シリコーンオイル、アルコール変性シリコーンオイル、エポキシ変性シリコーンオイル、アルコキシ変性シリコーンオイル、カルボキシ変性シリコーンオイルなどが用いられる。これらは一種のみを用いてもよく、二種以上を併用してもよい。
【００２７】
シリコーンオイルは温度による粘度変化が小さく、通常は液体であるため、熱可塑性マトリックス樹脂中に配合されると、ベルト成形時の熱処理工程や時間の経過によりベルト表面にブリードアウトすることが知られている。シリコーンオイルの配合量が適量であれば、潤滑性付与などの効果的なベルト表面改質が可能だが、過剰にブリードアウトすると潤滑効果が低下したり、他部材の汚染を引き起こす原因となりうる。
【００２８】
本発明では、電子写真用ベルトに添加されたシリコーンオイルは液体であるので、固体のフルオロ炭化水素基を有する分岐状ポリマーよりも、熱可塑性マトリックス樹脂中で非常に動きやすく、表面近傍に移行しやすいと考えられる。したがって、ベルト成形の熱処理時にフルオロ炭化水素基を有する分岐状ポリマーよりも、シリコーンオイルが先にベルト表面近傍に移行し、ベルト表面を低表面エネルギー化（安定化）することにより、フルオロ炭化水素基を有する分岐状ポリマーが表面へ移行することを抑制していると推定される。その結果、フルオロ炭化水素基を有する分岐状ポリマーはベルト中で均一分散を維持することが可能になる。
【００２９】
シリコーンオイルは前記樹脂組成物の全質量に対して、シリコーンオイルがベルト表面近傍へ移行し、低表面エネルギー化が可能な量として０．５質量％以上とするのが好ましい。またベルト表面にシリコーンオイルが過剰にブリードアウトして、接触する他の部材を汚染したり、トナー離型性が悪化するのを抑制する観点から５．０質量％以下とすることが好ましい。
【００３０】
本発明では、電子写真用ベルトの厚みをＴとしたとき、その厚み方向の断面において、ベルト表面のシリコーンオイル由来のケイ素原子の存在量は、
（ベルト表面のケイ素原子の存在量）＞（１Ｔ／２厚み部のケイ素原子の存在量）
である。また、上記ベルト表面のシリコーンオイル由来のケイ素原子の存在量は、
（ベルト表面のケイ素原子の存在量）≧１．４×（１Ｔ／２厚み部のケイ素原子の存在量）
であることが、より好ましい。これは１．４倍以上だと、ベルト内部とベルト表面の表面エネルギー差が相対的に大きくなり、ベルト内部に存在するフルオロ炭化水素基を有する分岐状ポリマーのベルト表面への移行をより抑制しやすいことが実験より確認されたためである。
【００３１】
本発明では、電子写真用ベルトの厚み部は、図５に示すように、ベルト断面（厚みＴ）において、ベルト表面（トナー像担持面）から、１Ｔ／４、２Ｔ／４（＝１Ｔ／２）、３Ｔ／４と定義する。図５において、１１３はベルト外側表面を、１１４はベルト内側表面を、１１５は熱可塑性マトリックス樹脂を、１１６はフルオロ炭化水素基を有する重合粒子を示す。
【００３２】
＜添加剤＞
本発明における電子写真用ベルトを構成する他の成分としては、イオン導電剤（例えば、高分子イオン系導電剤、界面活性剤）、導電性高分子、酸化防止剤（例えば、ヒンダードフェノール系、リン、硫黄系など）、紫外線吸収剤、有機顔料、無機顔料、ｐＨ調整剤、架橋剤、相溶化剤、架橋剤、カップリング剤、滑剤、絶縁性フィラー（例えば酸化亜鉛、硫酸バリウム、硫酸カルシウム、チタン酸バリウム、チタン酸カリウム、チタン酸ストロンチウム、酸化チタン、酸化マグネシウム、水酸化マグネシウム、水酸化アルミニウム、タルク、マイカ、クレー、カオリン、ハイドロタルサイト、シリカ、アルミナ、フェライト、炭酸カルシウム、炭酸バリウム、炭酸ニッケル、ガラス粉、石英粉末、ガラス繊維、アルミナ繊維、チタン酸カリウム繊維、熱硬化性樹脂の微粒子など）、導電性フィラー（例えば、カーボンブラック、カーボンファイバー、導電性酸化チタン、導電性酸化錫、導電性マイカ）、イオン性液体などを例示することができる。これらを単独で、あるいは２種類以上組合せて用いることも可能である。
【００３３】
＜電子写真用ベルト＞
本発明に係る電子写真用ベルトは、上記した熱可塑性樹脂組成物を含むものである。具体的には、例えば、上記熱可塑性樹脂組成物をペレット化し、連続熔融押出成形法、射出成形法、ストレッチブロー成形法、あるいはインフレーション成形法など公知の成形方法を用いて成形することでシームレス形状の電子写真用ベルトを得られる。前記電子写真用ベルトの成形方法として特に好ましいのは、連続熔融押出成形法やストレッチブロー成形法である。連続熔融押出成形法としては、例えば押し出したチューブの内径を高精度で制御可能な下方押出方式の内部冷却マンドレル方式、およびバキュームサイジング方式などが挙げられる。ストレッチブロー成形法による電子写真用ベルトの製造方法は、前記の熱可塑性樹脂組成物のプリフォームを成形する工程と、前記プリフォームを加熱する工程と、加熱後の前記プリフォームをシームレスベルト成形用金型に装着し、その後、その成形用金型内に気体を流入し延伸成形を行う工程と、その延伸成形により得られる延伸成形物を切断してシームレスなベルトを得る工程とを有する。
【００３４】
電子写真用ベルトの厚みは１０μｍ以上５００μｍ以下が好ましく、３０μｍ以上１５０μｍ以下が特に好ましい。また、本発明の電子写真用ベルトは、ベルトとしてそのまま使用する他、ドラムあるいはロールなどに巻き付けたり、被覆したりして使用しても良い。
【００３５】
電子写真用ベルトの引張弾性率は５００ＭＰａ以上５０００ＭＰａ以下であることが好ましい。引張弾性率が５００ＭＰａ未満であると、繰り返し使用によりベルトが少しずつ伸長し、色ずれなどの画像不良が発生する原因となる。また、引張弾性率が５０００ＭＰａ以上であると、屈曲疲労により、端部ヒビ割れなどの亀裂から破断してしまうことがある。
【００３６】
さらに、画像品質に大きな影響を与える電子写真用ベルトの体積抵抗に関しては、体積固有抵抗率が１×１０２Ωｃｍ以上１×１０１４Ωｃｍ以下であることが好ましい。前記体積固有抵抗率が１×１０２Ωｃｍ以上であれば、抵抗が著しく低くなることを防ぎ、転写電界を容易に得ることができ、画像の抜けやガサツキが生じることを優れて防ぐことができる。
前記体積固有抵抗率が１×１０１４Ωｃｍ以下であれば、転写電圧を高くすることを優れて防ぎ、電源の大型化やコストが増大することを優れて防ぐことができる。ただし、転写プロセスによっては、上記体積固有抵抗率の範囲外であっても転写可能となる場合もあるため、体積固有抵抗率は必ずしも上記範囲に限定されない。
【００３７】
＜画像形成装置＞
本発明の電子写真用ベルトを中間転写ベルトに用いたフルカラー画像形成用の電子写真画像形成装置（以下、単に「画像形成装置」ともいう）について、図１を参照しつつ、説明する。画像形成装置は、複数色の画像形成ステーションを本発明の電子写真用ベルトの回転方向に並べて配置した、所謂タンデム型の構成を有する。なお、以下の説明では、イエロー、マゼンタ、シアン、ブラックの各色に関する構成の符号に、それぞれ、Ｙ、Ｍ、Ｃ、ｋの添え字を付しているが、同様の構成については添え字を省略する場合もある。
【００３８】
図１の符号１Ｙ、１Ｍ、１Ｃ、１ｋはドラム形状の静電潜像担持体（以下、「感光ドラム」ともいう）で、感光ドラム１の周囲には、帯電装置２Ｙ、２Ｍ、２Ｃ、２ｋ、露光装置３Ｙ、３Ｍ、３Ｃ、３ｋ、現像装置４Ｙ、４Ｍ、４Ｃ、４ｋ、中間転写ベルト（中間転写体）６が配置される。感光ドラム１は、矢印Ｆの方向に所定の周速度（プロセススピード）で回転駆動される。帯電装置２は、感光ドラム１の周面を所定の極性、電位に帯電する（１次帯電）。露光装置３としてのレーザビームスキャナーは、不図示のイメージスキャナー、コンピュータ等の外部機器から入力される画像情報に対応してオン／オフ変調したレーザ光を出力して、感光ドラム１上の帯電処理面を走査露光する。この走査露光により感光ドラム１面上に目的の画像情報に応じた静電潜像が形成される。
【００３９】
現像装置４Ｙ，４Ｍ，４Ｃ，４ｋは、それぞれイエロー（Ｙ）、マゼンタ（Ｍ）、シアン（Ｃ）、ブラック（ｋ）の各色成分のトナーを内包する。そして、画像情報に基づいて使用する現像装置４を選択し感光ドラム１面上に現像剤（トナー）が現像され、静電潜像がトナー像として可視化される。本実施形態では、このように静電潜像の露光部にトナーを付着させて現像する反転現像方式が用いられる。また、このような帯電装置、露光装置、現像装置により画像形成手段を構成している。
【００４０】
また、中間転写ベルト６は、本発明に係る無端状の電子写真用ベルトであって、感光ドラム１の表面に当接されるよう配設され、複数の張架ローラ２０、２１、２２に張架されている。そして、矢印Ｇの方向へ回動するようになっている。本実施の形態では、張架ローラ２０は中間転写ベルト６の張力を一定に制御するようにしたテンションローラ、張架ローラ２２は中間転写ベルト６の駆動ローラ、張架ローラ２１は２次転写用の対向ローラである。また、中間転写ベルト６を挟んで感光ドラム１と対向する１次転写位置には、それぞれ、１次転写ローラ５Ｙ、５Ｍ、５Ｃ、５ｋが配置されている。
【００４１】
感光ドラム１にそれぞれ形成された各色未定着トナー像は、１次転写ローラ５に定電圧源または定電流源によりトナーの帯電極性と逆極性の正極性の１次転写バイアスを印加することにより、中間転写ベルト６上に順次静電的に１次転写される。そして、中間転写ベルト６上に４色の未定着トナー像が重ね合わされたフルカラー画像を得る。中間転写ベルト６は、このように感光ドラム１から転写されたトナー像を担持しつつ回転する。１次転写後の感光ドラム１の１回転毎に感光ドラム１表面は、クリーニング装置１１で転写残トナーをクリーニングし繰り返し作像工程に入る。
【００４２】
また、記録媒体７の搬送経路に面した中間転写ベルト６の２次転写位置には、中間転写ベルト６のトナー像担持面側に２次転写ローラ（転写部）９を圧接配置している。また、２次転写位置の中間転写ベルト６の裏面側には、２次転写ローラ９の対向電極をなし、バイアスが印加される対向ローラ２１が配設されている。中間転写ベルト６上のトナー像を記録媒体７に転写する際、対向ローラ２１にはトナーと同極性のバイアスが転写バイアス印加手段２８により印加され、例えば−１０００〜−３０００Ｖが印加され−１０〜−５０μＡの電流が流れる。このときの転写電圧は転写高圧検知手段２９により検知される。更に、２次転写位置の下流側には、２次転写後の中間転写ベルト６上に残留したトナーを除去するクリーニング装置（ベルトクリーナ）１２が設けられている。
【００４３】
記録媒体７は搬送ガイド８を通過して矢印Ｈの方向に搬送され、２次転写位置に導入される。導入された記録媒体７は、２次転写位置で挾持搬送され、その時に、２次転写ローラ９の対向ローラ２１に２次転写バイアス印加手段２８から所定に制御された定電圧バイアス（転写バイアス）が印加される。対向ローラ２１にはトナーと同極性の転写バイアスが印加されることで転写部位にて中間転写ベルト６上に重ね合わされた４色のフルカラー画像（トナー像）を記録媒体７へ一括転写し、記録媒体上にフルカラーの未定着トナー像が形成される。トナー画像の転写を受けた記録媒体７は不図示の定着器へ導入され、未定着トナー像は加熱されて、記録媒体に定着される。
【００４４】
本発明の一態様によれば、表面平滑性に非常に優れ、繰り返し使用後も高いトナー離型性を有する単層の中間転写ベルトを得ることができる。また、本発明の他の態様によれば、高品位な電子写真画像を安定して形成することのできる電子写真画像形成装置を得ることができる。
【実施例】
【００４５】
以下に実施例および比較例を示し、本発明を具体的に説明するが、本発明はこれらに限定されるものではない。なお、実施例および比較例では中間転写ベルトを作製し、実施例および比較例に用いた分析および物性の測定は次のように行った。
【００４６】
（特性値の測定法、評価法）
実施例および比較例で作製した中間転写ベルトの特性値の測定方法および評価方法は次のとおりである。
【００４７】
（１）トナー離型性
トナー離型性は二次転写効率（％）として評価した。二次転写効率は、感光ドラムから一次転写により中間転写ベルト表面に保持されたトナー量Ｆ（ｇ）と、記録媒体に二次転写されたときに、中間転写ベルト表面に残っている残トナー量Ｓ（ｇ）から算出した。具体的には下記式［２］により表わされる。
式［２］
二次転写効率（％）＝（１−Ｓ／Ｆ）×１００  
実際の評価では、図１で示されるような装置構造を有する中間転写方式のタンデム型フルカラー電子写真装置（商品名：ＬＢＰ−７７００Ｃ、キヤノン（株）製）の転写ユニットに中間転写ベルトを装着し、記録媒体にシアンとマゼンタのベタ画像をプリントした。なお、記録媒体には、温度２３℃、相対湿度４５％の環境下で１日放置した、Ｒａ（算術平均粗さ）が４μｍ、Ｒｚ（十点平均粗さ）が１５μｍの表面が粗い用紙を用いた。１０枚目にプリントされた画像を初期画像、１０００００枚目にプリントされた画像を繰り返し使用後の画像と定義し、その初期画像および繰り返し使用後の画像を用いて二次転写効率の評価を行った。
【００４８】
（２）表面粗さ
ベルト表面粗さの評価は表面粗さ測定機（日本海計測特機株式会社製  ＫＯＳＡＫＡ−ＳＥ３５００）を使用し、測定端子をベルト表面の幅方向に走査して実施した。測定条件を下記に示す。評価はＲｚｊｉｓ（十点平均粗さ）を用いて行った。
・測定サンプルサイズ  ３０ｍｍ×３０ｍｍ
・測定間距離  ４．０ｍｍ
・端子送り速さ  ０．１ｍｍ／ｓｅｃ
また、後述の実施例１において、フルオロ炭化水素基を有する重合体を含む粒子１と、シリコーンオイル１を配合しないで作製した中間転写ベルトを標準ベルトとし、表面粗さＲｚｊｉｓを事前に測定したところ、０．２３μｍであった。
【００４９】
（３）フルオロ炭化水素基を有する重合体を含む粒子の平均一次粒子径評価
フルオロ炭化水素基を有する重合体を含む粒子の平均一次粒子径の評価は以下の方法で行った。
まず、作製した中間転写ベルトを軸方向に４等分し、得られた各々の断面の一部をさらにミクロトーム等で切り出して、図５に示すベルト厚み（＝Ｔ）方向の４か所（ベルト外側表面を基準とし、最表面（トナー像担持面）、１Ｔ／４、２Ｔ／４（＝１Ｔ／２）、３Ｔ／４）に対して、透過型電子顕微鏡（Ｔｒａｎｓｍｉｓｓｉｏｎ Ｅｌｅｃｔｒｏｎ Ｍｉｃｒｏｓｃｏｐｙ：ＴＥＭ）にて２０万倍の倍率で観察し、写真を撮影した。  
また、同時にＥＤＸ（Ｅｎｅｒｇｙ  Ｄｉｓｐｅｒｓｉｖｅ  Ｘ−ｒａｙ  Ｓｐｅｃｔｒｏｓｃｏｐｙ） を用いて、観察写真中に見られる粒子について元素分析を行い、フルオロ炭化水素基を有する重合体を含む粒子を特定した。さらに、得られた写真から、１００個の、フルオロ炭化水素基を有する重合体を含む粒子を選択し、ベルト厚み方向の最大長さ（ｎｍ）およびベルト厚み方向と直交する方向の最大長さ（ｎｍ）を測定し、これらの値の和を２で除した値を一次粒子径とした。そして選択した１００個の、フルオロ炭化水素基を有する重合体を含む粒子の一次粒子径の算術平均値を、本発明におけるフルオロ炭化水素基を有する重合体を含む粒子の平均一次粒子径と定義した。
【００５０】
（４）フルオロ炭化水素基を有する重合体を含む粒子のベルト厚み方向の分散性評価
（３）と同様の方法でベルト厚み方向の断面を切り出した。厚み方向３か所（最表面、１Ｔ／４、２Ｔ／４）を透過型電子顕微鏡を用いて１０万倍でそれぞれ観察し、得られた画像から重合体粒子の分散性を評価した。評価基準は以下のように設定した。
Ａ：最表面の粒子数が、１Ｔ／４の部位における粒子数の０．７倍以上、１．５倍以下、かつ、２Ｔ／４の部位における粒子数の０．７倍以上、１．５倍以下。
Ｂ：最表面の粒子数が、１Ｔ／４の部位または２Ｔ／４の部位における粒子数の０．２倍以上、０．５倍以下、または２倍以上５倍未満。
Ｃ：最表面の粒子数が、１Ｔ／４の部位または２Ｔ／４の部位における粒子数の０．２倍未満または５倍以上。
【００５１】
（５）シリコーンオイル由来のケイ素原子の存在比
シリコーンオイル由来のケイ素原子の存在量は飛行時間型二次イオン質量分析装置（Ｔｉｍｅ ｏｆ ｆｌｉｇｈｔ ｓｅｃｏｎｄａｒｙ ｉｏｎ ｍａｓｓ ｓｐｅｃｔｒｏｍｅｔｒｙ）を用いて行った。未使用の中間転写ベルトから任意部分の表面を８０ｍｍ×８０ｍｍに切り出し、ケイ素原子の元素分析と最大ピーク強度（Ｐ１）を評価した。続いて、同じベルトから厚みが１Ｔ／２になるようにカットまたは表面を研磨し、同様に厚みが１Ｔ／２部分のケイ素原子の元素分析と、Ｐ１の検出軸と同じ分子量／電荷数（Ｍ／Ｚ）におけるピーク強度（Ｐ２）を評価した。シリコーンオイル由来のケイ素原子の存在量比はベルト表面と１Ｔ／２部分のシリコーンオイル由来のケイ素原子の存在量比をＰ１／Ｐ２（倍）として定義した。
【００５２】
（実施例および比較例に用いたベルト用樹脂組成物の材料）
後述の実施例および比較例に用いた樹脂組成物の材料を以下表１から４に示す。なお、各例の材料の配合については表５および７に示す。
【００５３】
【表１】
0006514581.tif 000004
【００５４】
【表２】
0006514581.tif 000005
【００５５】
【表３】
0006514581.tif 000006
【００５６】
【表４】
0006514581.tif 000007
【００５７】
〔実施例１〕
二軸押出し機（商品名：ＴＥＸ３０α、日本製鋼所（株）製）を用いて、表５に記載の配合にて熱熔融混練して樹脂組成物を調製した。熱熔融混練温度は２６０℃以上２８０℃以下の範囲内となるように調整し、熱熔融混練時間はおよそ３〜５分とした。
得られた樹脂組成物をペレット化し、温度１４０℃で６時間乾燥させた。次いで、図２に示した構成を有する射出成形装置（商品名：ＳＥ１８０Ｄ、住友重機械工業（株）製）のホッパー４８に、乾燥させたペレット状の樹脂組成物を投入した。そして、シリンダ設定温度を２９５℃にし、スクリュー４２および４２Ａ内で樹脂組成物を熔融させ、ノズル４１Ａを通して、金型内に熔融樹脂組成物を射出成形してプリフォーム１０４を作成した。このときの射出成形金型温度は３０℃とした。
【００５８】
図３に示すように、温度５００℃の加熱装置１０７内にプリフォーム１０４を入れて軟化させた。
その後、図３に示した１次ブロー成形機にプリフォーム１０４を投入した。そして、金型温度を１１０℃に保ったブロー金型１０８内で延伸棒１０９とエアーの力（ブローエアー注入部分１１０）でプリフォーム温度１５５℃、エアー圧力０．３ＭＰａ、延伸棒速度１０００ｍｍ／ｓでブロー成形してブローボトル１１２を得た。このブローボトルの両端をカットすることによりエンドレス形状の電子写真用ベルトを得た（図４）。図４において、１１２はブローボトル、１１３はベルト外側表面、１１４はベルト内側表面を示す。得られた電子写真用ベルトは幅２４８ｍｍ、周長７１５ｍｍ、厚み８０μｍであった。また、この電子写真用ベルトの一部から周方向２０ｍｍ×幅方向１００ｍｍのサンプル片を切り出し、引張り試験機（ＩＮＳＴＲＯＮ社製 ＩＮＳＴＲＯＮ  ５５８２）で引張り速度５ｍｍ／分で測定した結果、引張り弾性率は２１００ＭＰａで強度も良好であった。この電子写真用ベルトを図１に示す画像形成装置に組み込み、１０００００回転して走行性を確認したところ、寄りや折れは発生せず特に問題は無かった。この電子写真用ベルトの評価結果を表６に示す。
【００５９】
この結果より、トナー離型性（転写効率％）は初期で９３％、繰り返し使用後でも９１％と耐久を通しても９０％以上を維持し、非常に良好であった。また、配合されたシリコーンオイル１の寄与により、重合体粒子１の分散性も良好であった。重合体粒子１の平均一次粒子径は１５．１ｎｍであり、電子写真用ベルトの表面粗さは初期、繰り返し使用後ともに標準ベルトの表面粗さと比べて大きな差は見られなかった。また、電子写真用ベルトの最表面（トナー像担持面）におけるシリコーンオイル由来のケイ素原子の存在量は、最表面から深さ１Ｔ／２部分とのシリコーンオイル由来のケイ素原子の存在量の２．８倍であった。
【００６０】
〔実施例２〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９１％、繰り返し使用後でも９０％と耐久使用を行っても９０％以上を維持し、非常に良好であった。また、配合されたシリコーンオイル１の寄与により、重合体粒子１の分散性も良好であった。重合体粒子１の平均一次粒子径は１２．４ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は４．７倍であった。
【００６１】
〔実施例３〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９４％、繰り返し使用後でも９２％と耐久使用を行っても９０％以上を維持し、非常に良好であった。また、配合されたシリコーンオイル１の寄与により、重合体粒子１の分散性も良好であった。少し凝集している粒子も見られたが、その平均一次粒子径は２０．９ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は１．４倍であった。
【００６２】
〔実施例４〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９４％、繰り返し使用後でも９３％と耐久使用を行っても９０％以上を維持し、非常に良好であった。また、配合されたシリコーンオイル２の寄与により、重合体粒子１の分散性も良好であった。少し凝集している粒子も見られたが、その平均一次粒子径は２８．３ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は２．１倍であった。
【００６３】
〔実施例５〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９２％、繰り返し使用後でも９２％と耐久使用を行っても９０％以上を維持し、非常に良好であった。また、配合されたシリコーンオイル３の寄与により、重合体粒子１の分散性も良好であった。重合体粒子１の平均一次粒子径は１６．５ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は３．２倍であった。
【００６４】
〔実施例６〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９３％、繰り返し使用後でも９１％と耐久使用を行っても９０％以上を維持し、非常に良好であった。また、配合されたシリコーンオイル１の寄与により、重合体粒子２の分散性も良好であった。重合体粒子２の平均一次粒子径は３．４ｎｍと非常に小さく、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は２．９倍であった。
【００６５】
〔実施例７〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９２％、繰り返し使用後でも９２％と耐久使用を行っても９０％以上を維持し、非常に良好であった。また、配合されたシリコーンオイル２の寄与により、重合体粒子２の分散性も良好であった。を有する重合体粒子２の平均一次粒子径は７．９ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は４．１倍であった。
【００６６】
〔実施例８〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９２％、繰り返し使用後でも９０％と耐久使用を行っても９０％以上を維持し、非常に良好であった。また、配合されたシリコーンオイル３の寄与により、重合体粒子２の分散性も良好であった。重合体粒子２の平均一次粒子径は５．８ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は３．８倍であった。
【００６７】
〔実施例９〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９４％、繰り返し使用後でも９１％と耐久使用を行っても９０％以上を維持し、非常に良好であった。また、配合されたシリコーンオイル４の寄与により、重合体粒子２の分散性も良好であった。重合体粒子２の平均一次粒子径は９．６ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は１．６倍であった。
【００６８】
〔実施例１０〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９２％、繰り返し使用後でも９１％と耐久使用を行っても９０％以上を維持し、非常に良好であった。また、配合されたシリコーンオイル１の寄与により、を有する重合体粒子１の分散性も良好であった。重合体粒子１の平均一次粒子径は１１．２ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は２．６倍であった。
【００６９】
〔実施例１１〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９３％、繰り返し使用後でも９２％と耐久使用を行っても９０％以上を維持し、非常に良好であった。また、配合されたシリコーンオイル１の寄与により、重合体粒子１の分散性も良好であった。少し凝集している粒子も見られたが、その平均一次粒子径は２１．６ｎｍであり、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は２．５倍であった。
【００７０】
〔実施例１２〕
樹脂組成物の配合を表５に記載したとおりに変更した以外は、実施例１と同様にして電子写真用ベルトを得た。これらの電子写真用ベルトの評価結果を表６に示す。
この結果より、トナー離型性（転写効率％）は初期で９１％、繰り返し使用後でも９１％と耐久使用を行っても９０％以上を維持し、非常に良好であった。また、配合されたシリコーンオイル１の寄与により、重合体粒子２の分散性も良好であった。重合体粒子２の平均一次粒子径は４．８ｎｍと非常に小さく、電子写真用ベルトの表面粗さは初期、繰り返し使用後ともに標準ベルトの表面粗さと比べて大きな差は見られなかった。ベルト表面と１Ｔ／２部分におけるシリコーンオイル由来のケイ素原子の存在量比は２．７倍であった。
【００７１】
【表５】
0006514581.tif 000008
【００７２】
表６における評価項目（１）〜（５）は、以下の通りである。
評価項目（１）：初期および繰り返し使用後の最表面のトナー離型性（転写効率％）
評価項目（２）：初期および繰り返し使用後の最表面の表面粗さＲｚｊｉｓ（μｍ）
評価項目（３）：フルオロ炭化水素基を有する重合体粒子の平均粒子径（ｎｍ）
評価項目（４）：フルオロ炭化水素基を有する重合体粒子の分散性
評価項目（５）：シリコーンオイル由来のケイ素原子の存在量比（倍）＝［電子写真用ベルトの最表面（トナー像担持面）におけるシリコーンオイル由来のケイ素原子の存在量］／［最表面から深さ１Ｔ／２部分におけるシリコーンオイル由来のケイ素原子の存在量］
【表６】
0006514581.tif 000009
【００７３】
〔比較例１〕
樹脂組成物の配合を表７に記載したとおりに変更した以外は、実施例１と同様にして電子写真用ベルトを得た。これらの電子写真用ベルトの評価結果を表８に示す。
この結果より、トナー離型性（転写効率％）は初期は９４％と非常に良好だが、繰り返し使用後では８１％まで低下した。これは、シリコーンオイルが配合されておらず、重合体粒子１の分散性が悪いことに起因すると考えられる。初期の電子写真用ベルトの厚み方向断面のＴＥＭ観察を行うと、重合体粒子１が、ベルト表面近傍に著しく偏在していることが確認された。従って、繰り返し使用により電子写真用ベルトの表面が削れると、重合体粒子１の数が著しく少なくなるため、トナー離型性が低下したと考えられる。
重合体粒子１の平均一次粒子径は１１．５ｎｍと非常に小さく、電子写真用ベルトの表面粗さは初期、繰り返し使用後ともに標準ベルトの表面粗さと比べて大きな差は見られなかった。
【００７４】
〔比較例２〕
樹脂組成物の配合を表７に記載したとおりに変更した以外は、実施例１と同様にして電子写真用ベルトを得た。これらの電子写真用ベルトの評価結果を表８に示す。
この結果より、トナー離型性（転写効率％）は初期は９５％と非常に良好だが、繰り返し使用後では８３％まで低下した。これも比較例１と同様の理由で、トナー離型性が低下したと考えられる。
重合体粒子１の平均一次粒子径は１９．４ｎｍであり、電子写真用ベルトの表面粗さは初期、繰り返し使用後ともに標準ベルトの表面粗さと比べて大きな差は見られなかった。
【００７５】
〔比較例３〕
樹脂組成物の配合を表７に記載したとおりに変更した以外は、実施例１と同様にして電子写真用ベルトを得た。これらの電子写真用ベルトの評価結果を表８に示す。
この結果より、トナー離型性（転写効率％）は初期、繰り返し使用後ともに９０％未満であった。これは、配合された重合体粒子３の平均一次粒子径が１８６．２ｎｍと非常に大きく、標準ベルトと比べて表面平滑性が低下したことによりトナー離型性が悪化したと考えられる。
またシリコーンオイルは未配合であったが、重合体粒子の粒子径が大きいため、ベルト成形の熱処理時に熱可塑性マトリックス樹脂中で移動しにくく分散状態が維持されていると考えられる。
【００７６】
〔比較例４〕
樹脂組成物の配合を表７に記載したとおりに変更した以外は、実施例１と同様にして電子写真用ベルトを得た。これらの電子写真用ベルトの評価結果を表８に示す。
この結果より、トナー離型性（転写効率％）は初期、繰り返し使用後ともに９０％未満であった。これは、比較例３と同様に、配合された重合体粒子３の平均一次粒子径が２３４．９ｎｍと非常に大きく、標準ベルトと比べて表面平滑性が低下したことによりトナー離型性が悪化したと考えられる。
また、比較例３と同様に重合体粒子３の分散性は良好であり、シリコーンオイルを配合することによるトナー離型性の向上は確認できなかった。ベルト表面と１Ｔ／２部分とのシリコーンオイル由来のケイ素原子の存在量比は３．２倍であった。
【００７７】
【表７】
0006514581.tif 000010
【００７８】
表８における評価項目（１）〜（５）は、表６の評価項目（１）〜（５）と同じである。
【表８】
0006514581.tif 000011
【図１】
0006514581.tif 000013
【図２】
0006514581.tif 000014
【図３】
0006514581.tif 000015
【図４】
0006514581.tif 000016
【図５】
0006514581.tif 000017